(57)【要約】      （修正有）【課題】焼結鉱を構成する鉱物種の同定と、焼結鉱を形成した状態での鉱物形状に関する情報の取得とを可能にする焼結鉱の組織分析方法を提供する。【解決手段】電子顕微鏡により焼結鉱の組織画像を取得し、該組織画像を形成する画素の輝度範囲が等しい領域で組織画像を複数に区分処理して、区分けされた領域ごとに、それぞれの領域のなかから少なくとも１点について、対応する焼結鉱の箇所に一次線を照射して所定の元素の質量割合を求め、この結果を利用して、一次線照射スポットに対応する鉱物の鉱物種を判別し、焼結鉱の組織画像を鉱物種でマッピングする焼結鉱の組織分析方法である。【選択図】図２
2020091276.tif 000002
【特許請求の範囲】
【請求項１】
焼結鉱を構成する鉱物の鉱物種を判別する方法であって、
一次線を照射して得られる特性Ｘ線に基づく元素分析により、少なくともＦｅ、Ｃａ、Ｓｉ、Ａｌ及びＯからなる分析元素群の一次線照射スポットにおける各元素の質量割合を求めて、この元素分析で得られた結果について、下記式（１）〜（４）の変換式に基づき、前記分析元素群のなかの金属元素に対応した所定の金属酸化物の質量割合を求めて、得られた金属酸化物の質量割合の結果を利用した下記式（６）〜（13）の判別式に基づき、一次線照射スポットに対応する鉱物の鉱物種を判別することを特徴とする、焼結鉱を構成する鉱物の鉱物種判別方法。
〔金属酸化物の質量割合変換式〕
（１）Ａｌ２Ｏ３＝(<Ａｌ>／ＭＡｌ)×(ＭＡｌ×２＋ＭＯ×３)／２
（２）ＳｉＯ２＝(<Ｓｉ>／ＭＳｉ)×(ＭＳｉ＋ＭＯ×２)
（３）Ｆｅ２Ｏ３＝(<Ｆｅ>／ＭＦｅ)×(ＭＦｅ×２＋ＭＯ×３)／２
（４）ＣａＯ＝(<Ｃａ>／ＭＣａ)×(ＭＣａ＋ＭＯ)
（式中、<Ａｌ>、<Ｓｉ>、<Ｆｅ>及び<Ｃａ>は、前記元素分析によるＡｌ、Ｓｉ、Ｆｅ及びＣａのそれぞれの質量割合を表す。また、ＭＡｌ、ＭＳｉ、ＭＦｅ、ＭＣａ及びＭＯは、Ａｌ、Ｓｉ、Ｆｅ、Ｃａ及びＯのそれぞれの分子量を表す。）
〔鉱物種判別式〕
（６）Ｆｅ２Ｏ３、ＣａＯ、ＳｉＯ２及びＡｌ２Ｏ３の質量割合の合計が２０％以下の場合、当該一次線照射スポットに対応する箇所は気孔である。
（７）Ａｌ２Ｏ３の質量割合が３８％以上の場合、当該一次線照射スポットに対応する鉱物はアルミナである。
（８）ＳｉＯ２の質量割合が５０％以上の場合、当該一次線照射スポットに対応する鉱物は石英である。
（９）ＳｉＯ２の質量割合が２０％以上５０％未満の場合、当該一次線照射スポットに対応する鉱物はラーナイト、又はシリケートスラグである。
（10）ＣａＯ及びＡｌ２Ｏ３の質量割合の合計が３％以上１０％以下であり、かつ、１．３≧(<Ｏ>／ＭＯ)／(<Ｆｅ>／ＭＦｅ)であれば、当該一次線照射スポットに対応する鉱物はマグネタイトである。
（11）１．４≧(<Ｏ>／ＭＯ)／(<Ｆｅ>／ＭＦｅ)であれば、当該一次線照射スポットに対応する鉱物はヘマタイトである。
（12）ｘ＝ＳｉＯ２、ｙ＝ＣａＯ、ｚ＝Ｆｅ２Ｏ３＋Ａｌ２Ｏ３としたときのｘ−ｙ−ｚの擬三元系状態図において、質量比（ｘ，ｙ，ｚ）＝（２０，３０，５０）、（０，２０，８０）、（０，１０，９０）、（１０，０，９０）及び（３５，１５，５０）の５点で囲まれる範囲に含まれる場合、当該一次線照射スポットに対応する鉱物はＳＦＣＡである。
（13）ｘ＝ＳｉＯ２、ｙ＝ＣａＯ、ｚ＝Ｆｅ２Ｏ３＋Ａｌ２Ｏ３としたときのｘ−ｙ−ｚの擬三元系状態図において、質量比（ｘ，ｙ，ｚ）＝（０，３０，７０）、（１０，３５，５５）、（１５，２９，５６）及び（０，２０，８０）の４点で囲まれる範囲に含まれる場合、当該一次線照射スポットに対応する鉱物はＳＦＣＡ−Ｉである。
（式中、Ａｌ２Ｏ３、ＳｉＯ２、Ｆｅ２Ｏ３及びＣａＯは、前記式（１）〜（４）の変換式で求めた各金属酸化物の質量割合を表す。また、<Ｆｅ>及び<Ｏ>は、前記元素分析によるＦｅ及びＯのそれぞれの質量割合を表す。更に、ＭＦｅ及びＭＯは、Ｆｅ及びＯのそれぞれの分子量を表す。）
【請求項２】
前記分析元素群が更にＭｇを含むと共に、金属酸化物の質量割合変換式が下記式（５）を含み、また、鉱物種の判別式における前記式（６）として下記式（６’）が対応し、前記式（12）として下記式（12’）が対応し、前記式（13）として下記式（13’）が対応する、請求項１に記載の焼結鉱を構成する鉱物の鉱物種判別方法。
（５）ＭｇＯ＝(<Ｍｇ>／ＭＭｇ)×(ＭＭｇ＋ＭＯ)
（式中、<Ｍｇ>は、前記元素分析によるＭｇの質量割合を表す。また、ＭＭｇ及びＭＯは、Ｍｇ及びＯのそれぞれの分子量を表す。）
（６’）Ｆｅ２Ｏ３、ＣａＯ、ＳｉＯ２、Ａｌ２Ｏ３及びＭｇＯの質量割合の合計が２０％以下の場合、当該一次線照射スポットに対応する箇所は気孔である。
（12’）ｘ＝ＳｉＯ２、ｙ＝ＣａＯ＋ＭｇＯ、ｚ＝Ｆｅ２Ｏ３＋Ａｌ２Ｏ３としたときのｘ−ｙ−ｚの擬三元系状態図において、質量比（ｘ，ｙ，ｚ）＝（２０，３０，５０）、（０，２０，８０）、（０，１０，９０）、（１０，０，９０）及び（３５，１５，５０）の５点で囲まれる範囲に含まれる場合、当該一次線照射スポットに対応する鉱物はＳＦＣＡである。
（13’）ｘ＝ＳｉＯ２、ｙ＝ＣａＯ＋ＭｇＯ、ｚ＝Ｆｅ２Ｏ３＋Ａｌ２Ｏ３としたときのｘ−ｙ−ｚの擬三元系状態図において、質量比（ｘ，ｙ，ｚ）＝（０，３０，７０）、（１０，３５，５５）、（１５，２９，５６）及び（０，２０，８０）の４点で囲まれる範囲に含まれる場合、当該一次線照射スポットに対応する鉱物はＳＦＣＡ−Ｉである。
（式中、Ａｌ２Ｏ３、ＳｉＯ２、Ｆｅ２Ｏ３、ＣａＯ及びＭｇＯは、前記式（１）〜（５）の変換式で求めた各金属酸化物の質量割合を表す。）
【請求項３】
電子顕微鏡により焼結鉱の組織画像を取得し、該組織画像を形成する画素の輝度範囲が等しい領域で組織画像を複数に区分処理して、区分けされた領域ごとに、それぞれの領域のなかから少なくとも１点について、対応する焼結鉱の箇所に一次線を照射して、前記請求項１又は２に記載の方法により焼結鉱を構成する鉱物の鉱物種を判別し、焼結鉱の組織画像を鉱物種でマッピングすることを特徴とする、焼結鉱の組織分析方法。
【請求項４】
焼結鉱の組織画像を鉱物種でマッピングした結果に基づき、焼結鉱を構成する鉱物の鉱物種ごとの構成比率を評価するか、焼結鉱を構成する鉱物の鉱物種ごとの鉱物の粒径を評価するか、焼結鉱を構成する鉱物の鉱物種ごとの鉱物の形状を評価するか、又は、これらを組み合わせて評価する、請求項３に記載の焼結鉱の組織分析方法。
【請求項５】
前記鉱物の粒径の評価として、下記式（Ｉ）で表される円相当径Ｒを用い、また、前記鉱物の形状の評価として、下記式（II）で表される形状係数αを用いる、請求項４に記載の焼結鉱の組織分析方法。
Ｒ＝（Ａ／π）１／２  ・・・（Ｉ）
α（−）＝Ｐ２／Ａ／４π  ・・・（II）
ここで、Ａは鉱物の面積、Ｐは鉱物の外周囲長、πは円周率を表す。
【請求項６】
前記鉱物種がＳＦＣＡ又はＳＦＣＡ−Iであるとき、前記式（II）で表される形状係数が１０以上であれば当該鉱物を針状に分類し、形状係数が１０未満であれば当該鉱物を柱状に類別する、請求項５に記載の焼結鉱の組織分析方法。
【請求項７】
前記鉱物種がヘマタイト又はマグネタイトであるとき、前記式（I）で表される円相当径Ｒが１００μｍ以上であり、かつ、当該鉱物粒子の外縁が５０μｍ以上の直線部分を少なくとも２つ有する場合には、ヘマタイト又はマグネタイトの形態を二次に類別し、それ以外は一次に類別する、請求項５に記載の焼結鉱の組織分析方法。
【発明の詳細な説明】
【技術分野】
【０００１】
本発明は、焼結鉱を構成する鉱物の鉱物種判別方法、及びこれを用いた焼結鉱の組織分析方法に関する。
【背景技術】
【０００２】
焼結鉱は、高炉に装入する鉄源の大多数を占める重要な材料である。また、近年の鉱石資源の劣質化により、焼結鉱の品質への影響が懸念されている。そのため、焼結鉱の組織を定量的に解析できる評価技術が求められており、これまでにもいくつか検討されている。
【０００３】
例えば、光学顕微鏡を用いて取得した焼結鉱の画像について、輝度の分布から焼結鉱を構成する構成相の存在領域を確定して、複数の構成相からなる焼結鉱の組織観察を行う方法がある（特許文献１、２参照）。
【０００４】
しかしながら、このような方法では、組織のコントラストの差異から焼結鉱の構成相を評価することになるため、観察者の主観に依存してしまう。また、多成分系カルシウムフェライトのようにコントラストでの判別がそもそも難しいものがある。
【０００５】
一方で、Ｘ線回折法により回折パターンを得て、これにリートベルト解析法を適用して、Ｆｅ及びＯを含むＦｅ−Ｏ相と、Ｆｅ、Ｏ及びＣａを含むＣａ−Ｆｅ−Ｏ相とを決定して、これらの構成相の相分率を定量する方法が知られている（特許文献３、非特許文献１参照）。
【０００６】
また、このようにＸ線回折法を利用する場合、粉末の焼結鉱に対してＸ線を照射するため、発生するＸ線量が焼結鉱を形成する各結晶相の粒径分布等に応じて変化する、いわゆる微小吸収効果の影響で相分率を正しく定量できないことがある。そこで、この点を改善するものとして、ＳＥＭ−ＥＤＳ（Scanning Electron Microscopy - Energy Dispersive Spectroscopy：走査型電子顕微鏡−エネルギー分散分光法）を用いて、Ｘ線回折法により回折パターンを得た焼結鉱の粉末試料の観察画像から結晶相の平均粒径を求めて、結晶相の構成比率（質量比率）を補正する方法が知られている（特許文献４参照）。
【０００７】
しかしながら、特許文献４のような補正方法を含めて、Ｘ線回折により焼結鉱の構成相（結晶相）を決定するにあたっては、焼結鉱の粉末試料を用いることから、焼結鉱を構成する状態（粉砕する前の状態）での鉱物の形状に関する情報を得ることはできない。
【０００８】
ちなみに、特許文献４の方法においては、ＳＥＭ−ＥＤＳにより各結晶相の観察像上における元素マッピング分析を行い、得られた結果を画像解析することにより、各結晶相の平均粒径を算出することができるとするが、あくまでこれはＸ線回折法で用いた焼結鉱の粉末試料におけるものであり、結晶相の相分率を定量するにあたり、微小吸収効果を補正するために粉末試料中での結晶相の平均粒径を求めているに過ぎない（特許文献４の段落0055参照）。また、この特許文献４の方法でのＳＥＭ−ＥＤＳによる観察像の元素マッピング分析は、検出された元素がＦｅのみであれば結晶相はＦｅ２Ｏ３又はＦｅ３Ｏ４であると判断するなど、結晶相（構成相）を同定するまでには至っていない（同段落0056参照）。
【先行技術文献】
【特許文献】
【０００９】
【特許文献１】特開２０１４−２１５９８７号公報
【特許文献２】特開２０１４−１３７３４４号公報
【特許文献３】特開２０１３−１２２４０３号公報
【特許文献４】特開２０１８−４４８５５号公報
【非特許文献】
【００１０】
【非特許文献１】高山透，村尾玲子，木村正雄，リートベルト解析による高炉原料用焼結鉱の鉱物相評価，鉄と鋼 vol.103（2017）No.6，p161-170
【発明の概要】
【発明が解決しようとする課題】
【００１１】
焼結鉱の組織を解析するにあたり、上述した従来の方法では、焼結鉱を構成する鉱物種（結晶相又は構成相と同義である）の同定と、焼結鉱を形成した状態での鉱物形状に関する情報の取得とを同時に達成することはできない。
【００１２】
そこで、本発明者らは、焼結鉱を形成した状態で鉱物種を同定すると共に、その鉱物の形状に関する情報の取得を可能にするための手段について鋭意検討した結果、電子線やＸ線のような一次線を照射して得られる特性Ｘ線に基づいた元素分析を利用して、焼結鉱中の鉱物が有する金属元素に対応した金属酸化物の質量割合を求めることで、焼結鉱を形成した状態での鉱物種の判別が可能になることを見出した。そして、焼結鉱の組織画像を予め取得しておき、これに対応させて鉱物種の判別を行うことで、鉱物種の同定と焼結鉱を形成した状態での鉱物形状に関する情報取得とを共に可能にできることから、本発明を完成させた。
【００１３】
したがって、本発明の目的は、焼結鉱を形成した状態で鉱物種を同定することができる鉱物種の判別方法を提供することにある。
また、本発明の別の目的は、焼結鉱を構成する鉱物種の同定と、焼結鉱を形成した状態での鉱物形状に関する情報の取得とを可能にする焼結鉱の組織分析方法を提供することにある。
【課題を解決するための手段】
【００１４】
すなわち、本発明は、焼結鉱を構成する鉱物の鉱物種を判別する方法であって、一次線を照射して得られる特性Ｘ線に基づく元素分析により、少なくともＦｅ、Ｃａ、Ｓｉ、Ａｌ及びＯからなる分析元素群の一次線照射スポットにおける各元素の質量割合を求めて、この元素分析で得られた結果について、下記式（１）〜（４）の変換式に基づき、前記分析元素群のなかの金属元素に対応した所定の金属酸化物の質量割合を求めて、得られた金属酸化物の質量割合の結果を利用した下記式（６）〜（13）の判別式に基づき、一次線照射スポットに対応する鉱物の鉱物種を判別する、焼結鉱を構成する鉱物の鉱物種判別方法である。
なお、本発明においては、鉱物種に気孔を含める。
〔金属酸化物の質量割合変換式〕
（１）Ａｌ２Ｏ３＝(<Ａｌ>／ＭＡｌ)×(ＭＡｌ×２＋ＭＯ×３)／２
（２）ＳｉＯ２＝(<Ｓｉ>／ＭＳｉ)×(ＭＳｉ＋ＭＯ×２)
（３）Ｆｅ２Ｏ３＝(<Ｆｅ>／ＭＦｅ)×(ＭＦｅ×２＋ＭＯ×３)／２
（４）ＣａＯ＝(<Ｃａ>／ＭＣａ)×(ＭＣａ＋ＭＯ)
（式中、<Ａｌ>、<Ｓｉ>、<Ｆｅ>及び<Ｃａ>は、前記元素分析によるＡｌ、Ｓｉ、Ｆｅ及びＣａのそれぞれの質量割合を表す。また、ＭＡｌ、ＭＳｉ、ＭＦｅ、ＭＣａ及びＭＯは、Ａｌ、Ｓｉ、Ｆｅ、Ｃａ及びＯのそれぞれの分子量を表す。）
〔鉱物種判別式〕
（６）Ｆｅ２Ｏ３、ＣａＯ、ＳｉＯ２及びＡｌ２Ｏ３の質量割合の合計が２０％以下の場合、当該一次線照射スポットに対応する箇所は気孔である。
（７）Ａｌ２Ｏ３の質量割合が３８％以上の場合、当該一次線照射スポットに対応する鉱物はアルミナである。
（８）ＳｉＯ２の質量割合が５０％以上の場合、当該一次線照射スポットに対応する鉱物は石英である。
（９）ＳｉＯ２の質量割合が２０％以上５０％未満の場合、当該一次線照射スポットに対応する鉱物はラーナイト、又はシリケートスラグである。
（10）ＣａＯ及びＡｌ２Ｏ３の質量割合の合計が３％以上１０％以下であり、かつ、１．３≧(<Ｏ>／ＭＯ)／(<Ｆｅ>／ＭＦｅ)であれば、当該一次線照射スポットに対応する鉱物はマグネタイトである。
（11）１．４≧(<Ｏ>／ＭＯ)／(<Ｆｅ>／ＭＦｅ)であれば、当該一次線照射スポットに対応する鉱物はヘマタイトである。
（12）ｘ＝ＳｉＯ２、ｙ＝ＣａＯ、ｚ＝Ｆｅ２Ｏ３＋Ａｌ２Ｏ３としたときのｘ−ｙ−ｚの擬三元系状態図において、質量比（ｘ，ｙ，ｚ）＝（２０，３０，５０）、（０，２０，８０）、（０，１０，９０）、（１０，０，９０）及び（３５，１５，５０）の５点で囲まれる範囲に含まれる場合、当該一次線照射スポットに対応する鉱物はＳＦＣＡである。
（13）ｘ＝ＳｉＯ２、ｙ＝ＣａＯ、ｚ＝Ｆｅ２Ｏ３＋Ａｌ２Ｏ３としたときのｘ−ｙ−ｚの擬三元系状態図において、質量比（ｘ，ｙ，ｚ）＝（０，３０，７０）、（１０，３５，５５）、（１５，２９，５６）及び（０，２０，８０）の４点で囲まれる範囲に含まれる場合、当該一次線照射スポットに対応する鉱物はＳＦＣＡ−Ｉである。
（式中、Ａｌ２Ｏ３、ＳｉＯ２、Ｆｅ２Ｏ３及びＣａＯは、前記式（１）〜（４）の変換式で求めた各金属酸化物の質量割合を表す。また、<Ｆｅ>及び<Ｏ>は、前記元素分析によるＦｅ及びＯのそれぞれの質量割合を表す。更に、ＭＦｅ及びＭＯは、Ｆｅ及びＯのそれぞれの分子量を表す。）
【００１５】
本発明においては、前記分析元素群が更にＭｇを含むようにすると共に、金属酸化物の質量割合変換式として下記式（５）を含めるようにしてもよい。その際、鉱物種の判別式における前記式（６）としては下記式（６’）が対応し、前記式（12）としては下記式（12’）が対応し、前記式（13）としては下記式（13’）が対応する。
（５）ＭｇＯ＝(<Ｍｇ>／ＭＭｇ)×(ＭＭｇ＋ＭＯ)
（式中、<Ｍｇ>は、前記元素分析によるＭｇの質量割合を表す。また、ＭＭｇ及びＭＯは、Ｍｇ及びＯのそれぞれの分子量を表す。）
（６’）Ｆｅ２Ｏ３、ＣａＯ、ＳｉＯ２、Ａｌ２Ｏ３及びＭｇＯの質量割合の合計が２０％以下の場合、当該一次線照射スポットに対応する箇所は気孔である。
（12’）ｘ＝ＳｉＯ２、ｙ＝ＣａＯ＋ＭｇＯ、ｚ＝Ｆｅ２Ｏ３＋Ａｌ２Ｏ３としたときのｘ−ｙ−ｚの擬三元系状態図において、質量比（ｘ，ｙ，ｚ）＝（２０，３０，５０）、（０，２０，８０）、（０，１０，９０）、（１０，０，９０）及び（３５，１５，５０）の５点で囲まれる範囲に含まれる場合、当該一次線照射スポットに対応する鉱物はＳＦＣＡである。
（13’）ｘ＝ＳｉＯ２、ｙ＝ＣａＯ＋ＭｇＯ、ｚ＝Ｆｅ２Ｏ３＋Ａｌ２Ｏ３としたときのｘ−ｙ−ｚの擬三元系状態図において、質量比（ｘ，ｙ，ｚ）＝（０，３０，７０）、（１０，３５，５５）、（１５，２９，５６）及び（０，２０，８０）の４点で囲まれる範囲に含まれる場合、当該一次線照射スポットに対応する鉱物はＳＦＣＡ−Ｉである。
（式中、Ａｌ２Ｏ３、ＳｉＯ２、Ｆｅ２Ｏ３、ＣａＯ及びＭｇＯは、前記式（１）〜（５）の変換式で求めた各金属酸化物の質量割合を表す。）
【００１６】
また、本発明は、電子顕微鏡により焼結鉱の組織画像を取得して、該組織画像を輝度が概ね同一の領域に区分処理し、すなわち、該組織画像を形成する画素の輝度範囲が等しい領域で組織画像を複数に区分処理して、区分けされた領域ごとに、それぞれの領域のなかから少なくとも１点について、対応する焼結鉱の箇所に一次線を照射して、上記方法により焼結鉱を構成する鉱物の鉱物種を判別することで、焼結鉱の組織画像を鉱物種でマッピングする、焼結鉱の組織分析方法である。
【００１７】
この焼結鉱の組織分析方法では、焼結鉱の組織画像を鉱物種でマッピングした結果に基づき、焼結鉱を構成する鉱物の鉱物種ごとの構成比率を評価するか、焼結鉱を構成する鉱物の鉱物種ごとの鉱物の粒径を評価するか、焼結鉱を構成する鉱物の鉱物種ごとの鉱物の形状を評価するか、又は、これらを組み合わせて評価することができる。
【００１８】
その際、鉱物の粒径の評価として、下記式（Ｉ）で表される円相当径Ｒを用いるようにしてもよく、また、鉱物の形状の評価において、下記式（II）で表される形状係数αを用いるようにしてもよい。
Ｒ＝（Ａ／π）１／２  ・・・（Ｉ）
α（−）＝Ｐ２／Ａ／４π  ・・・（II）
ここで、Ａは鉱物の面積、Ｐは鉱物の外周囲長、πは円周率を表す。
【００１９】
そして、例えば、鉱物種がＳＦＣＡ又はＳＦＣＡ−Iであるとき、式（II）で表される形状係数が１０以上であれば当該鉱物を針状に分類し、形状係数が１０未満であれば当該鉱物を柱状に類別することができる。
【００２０】
また、鉱物種がヘマタイト又はマグネタイトであるときは、式（Ｉ）で表される円相当径Ｒが１００μｍ以上であり、かつ、当該鉱物粒子の外縁が５０μｍ以上の直線部分を少なくとも２つ有する場合には、そのヘマタイト又はマグネタイトの形態を二次に類別し、それ以外は一次に類別することができる。
【発明の効果】
【００２１】
本発明の鉱物種判別方法によれば、焼結鉱を形成した状態のまま、焼結鉱を構成する鉱物の鉱物種を同定することができる。
また、この判別方法を利用した焼結鉱の組織分析方法によれば、焼結鉱を構成する鉱物種の同定と共に、焼結鉱を形成した状態での鉱物形状に関する情報を取得することができる。つまり、焼結鉱を形成した状態での鉱物形状に関する情報を取得しながら、その鉱物種が同定されるため、鉱物種でマッピングされた焼結鉱の組織分析画像が得られて、焼結鉱を構成する鉱物の鉱物種ごとの構成比率をはじめ、鉱物種ごとの鉱物の粒径や鉱物の形状等を評価することができるようになる。
【図面の簡単な説明】
【００２２】
【図１】図１（ａ）は、ｘ＝ＳｉＯ２、ｙ＝ＣａＯ（又はCaO＋MgO）、ｚ＝Ｆｅ２Ｏ３＋Ａｌ２Ｏ３としたときのｘ−ｙ−ｚの擬三元系状態図であり、図１（ｂ）は、判別式（12）又は（12’）と（13）又は（13’）が示す位置での質量比を表にまとめたものである。
【図２】図２は、組織画像の全体で元素分析を行う場合について、組織画像を鉱物種でマッピングする際の手順を示すフローチャートである。
【図３】図３は、組織画像を予め多値化処理した上で、組織画像を鉱物種でマッピングする際の手順を示すフローチャートである。
【図４】図４（ａ）は領域区分処理したものであり、図４（ｂ）は本発明の方法により鉱物種でマッピングした組織分析画像〔図４（ａ）中で白線で囲んだ領域の拡大図〕である。
【図５】図５（ａ）は、実施例で得られた組織画像のひとつである。また、図５（ｂ）は、組織画像を多値化処理した後の拡大画像である。
【図６】図６は、実施例で得られた組織分析画像をもとに、各焼結鉱試料を構成する鉱物種の構成比率を面積比で表したグラフである。
【図７】図７は、実施例で得られた組織分析画像をもとに、４つの鉱物種の鉱物粒径を求めた結果である。
【図８】図８は、本発明によって求められた鉱物種の構成比率と従来法であるリートベルト解析での結果とを比較したものである（ヘマタイトの場合）。
【図９】図９は、本発明によって求められた鉱物種の構成比率と従来法であるリートベルト解析での結果とを比較したものである（SFCA-Iの場合）。
【図１０】図１０は、本発明によって求められた鉱物種の構成比率と従来法であるリートベルト解析での結果とを比較したものである（SFCAの場合）。
【発明を実施するための形態】
【００２３】
以下、図面を参照しながら、本発明についてより詳しく説明する。
【００２４】
＜鉱物種判別方法＞
先ず、焼結鉱を構成する鉱物の鉱物種判別方法について、本発明では、焼結鉱に電子線又はＸ線のような一次線を照射して得られる特性Ｘ線に基づく元素分析により、少なくともＦｅ、Ｃａ、Ｓｉ、Ａｌ及びＯからなる分析元素群の一次線照射スポットにおける各元素の質量割合を求めるようにする。その際、後述するような焼結鉱の組織分析を行うことを考慮すると、好ましくは、試料である焼結鉱を樹脂に埋め込み研磨して（樹脂埋め研磨して）、その焼結鉱の研磨面に一次線を照射するようにするのがよい。
【００２５】
ここで、分析元素群として、Ｆｅ、Ｃａ、Ｓｉ、Ａｌ及びＯを選択する理由は、焼結鉱を構成する主要な鉱物であるヘマタイト（Fe2O3）、マグネタイト（Fe3O4）、カルシウムフェライト（SFCA、SFCA-I）、ラーナイト又はシリケートスラグ（Ca2SiO4）に加えて、脈石由来のアルミナ（Al2O3）や石英（SiO2）の判別を行うためである。このうち、カルシウムフェライトは、Ｆｅ、Ｃａ、Ｓｉ及びＡｌを含む連続固溶型の複合酸化物であり、ＳＦＣＡは、例えばＣａ2.8Ｆｅ8.7Ａｌ1.2Ｓｉ0.8Ｏ20で表され、ＳＦＣＡ−Ｉは、例えばＣａ3.14Ｆｅ15.48Ａｌ1.34Ｏ28で表される（非特許文献１のTable 2-1）。また、このＳＦＣＡには微量のＭｇが固溶する場合（SFCAM）があることから、分析元素群としてＭｇを含めるようにしてもよい。なお、これら以外にも焼結鉱にはＰやＳ等の微量元素が含まれるが、これらは鉱物種を判別する上で特に必要とならないことから、分析元素群には含めていない。また、測定試料の準備で樹脂埋めを行った場合には樹脂由来のＣが検出されるが、これについても分析元素群には含めないようにする。参考までに、非特許文献１のTable 2-1、2-2に記載された焼結鉱の鉱物種（鉱物相）を下記表１にまとめて示す。
【００２６】
【表１】
2020091276.tif 000003
【００２７】
この元素分析により、一次線照射スポットにおける分析元素群の各元素の質量割合を求めた上で、すなわち、分析元素群の各元素の総和を１００質量％とした場合にはそれぞれの元素の質量％を求めた上で、下記式（１）〜（４）の金属酸化物の質量割合変換式に基づき、分析元素群における各金属元素に対応した金属酸化物の質量割合を求めるようにする。なお、分析元素群としてＭｇを含める場合には、下記式（５）を追加する。
【００２８】
〔金属酸化物の質量割合変換式〕
（１）Ａｌ２Ｏ３＝(<Ａｌ>／ＭＡｌ)×(ＭＡｌ×２＋ＭＯ×３)／２
（２）ＳｉＯ２＝(<Ｓｉ>／ＭＳｉ)×(ＭＳｉ＋ＭＯ×２)
（３）Ｆｅ２Ｏ３＝(<Ｆｅ>／ＭＦｅ)×(ＭＦｅ×２＋ＭＯ×３)／２
（４）ＣａＯ＝(<Ｃａ>／ＭＣａ)×(ＭＣａ＋ＭＯ)
（５）ＭｇＯ＝(<Ｍｇ>／ＭＭｇ)×(ＭＭｇ＋ＭＯ)
（式中、<Ａｌ>、<Ｓｉ>、<Ｆｅ>、<Ｃａ>及び<Ｍｇ>は、上記元素分析によるＡｌ、Ｓｉ、Ｆｅ、Ｃａ及びＭｇのそれぞれの質量割合を表す。また、ＭＡｌ、ＭＳｉ、ＭＦｅ、ＭＣａ、ＭＭｇ及びＭＯは、Ａｌ、Ｓｉ、Ｆｅ、Ｃａ、Ｍｇ及びＯのそれぞれの分子量を表す。）
【００２９】
上記で求めた金属酸化物の質量割合は、一次線を照射した照射スポット（一次線照射スポット）における分析元素群の各金属元素の質量割合を反映したものであることから、この結果に基づき、下記式（６）〜（13）の鉱物種判別式を利用することで、一次線照射スポットに対応する焼結鉱の鉱物種を判別することができる。なお、分析元素群としてＭｇを含めた場合には、式（６）のかわりに式（６’）を使用し、式（12）のかわりに式（12’）を使用し、式（13）のかわりに式（13’）を使用して、それぞれの判別を行う。なお、これらの判別式における金属酸化物の質量割合に関する値は、既知の金属酸化物の化学式を基に設定したが、焼結鉱中に含まれる金属酸化物は複数の元素を固溶するため、その成分範囲は種々の実験結果に基づき特定したものである。
【００３０】
〔鉱物種判別式〕
（６）Ｆｅ２Ｏ３、ＣａＯ、ＳｉＯ２及びＡｌ２Ｏ３の質量割合の合計が２０％以下の場合、当該一次線照射スポットに対応する箇所は気孔である。
（６’）Ｆｅ２Ｏ３、ＣａＯ、ＳｉＯ２、Ａｌ２Ｏ３及びＭｇＯの質量割合の合計が２０％以下の場合、当該一次線照射スポットに対応する箇所は気孔である。
（７）Ａｌ２Ｏ３の質量割合が３８％以上の場合、当該一次線照射スポットに対応する鉱物はアルミナである。
（８）ＳｉＯ２の質量割合が５０％以上の場合、当該一次線照射スポットに対応する鉱物は石英である。
（９）ＳｉＯ２の質量割合が２０％以上５０％未満の場合、当該一次線照射スポットに対応する鉱物はラーナイト、又はシリケートスラグである。
（10）ＣａＯ及びＡｌ２Ｏ３の質量割合の合計が３％以上１０％以下であり、かつ、１．３≧(<Ｏ>／ＭＯ)／(<Ｆｅ>／ＭＦｅ)であれば、当該一次線照射スポットに対応する鉱物はマグネタイトである。
（11）１．４≧(<Ｏ>／ＭＯ)／(<Ｆｅ>／ＭＦｅ)であれば、当該一次線照射スポットに対応する鉱物はヘマタイトである。
（12）ｘ＝ＳｉＯ２、ｙ＝ＣａＯ、ｚ＝Ｆｅ２Ｏ３＋Ａｌ２Ｏ３としたときのｘ−ｙ−ｚの擬三元系状態図において、質量比（ｘ，ｙ，ｚ）＝（２０，３０，５０）、（０，２０，８０）、（０，１０，９０）、（１０，０，９０）及び（３５，１５，５０）の５点で囲まれる範囲に含まれる場合、当該一次線照射スポットに対応する鉱物はＳＦＣＡである。
（12’）ｘ＝ＳｉＯ２、ｙ＝ＣａＯ＋ＭｇＯ、ｚ＝Ｆｅ２Ｏ３＋Ａｌ２Ｏ３としたときのｘ−ｙ−ｚの擬三元系状態図において、質量比（ｘ，ｙ，ｚ）＝（２０，３０，５０）、（０，２０，８０）、（０，１０，９０）、（１０，０，９０）及び（３５，１５，５０）の５点で囲まれる範囲に含まれる場合、当該一次線照射スポットに対応する鉱物はＳＦＣＡである。
（13）ｘ＝ＳｉＯ２、ｙ＝ＣａＯ、ｚ＝Ｆｅ２Ｏ３＋Ａｌ２Ｏ３としたときのｘ−ｙ−ｚの擬三元系状態図において、質量比（ｘ，ｙ，ｚ）＝（０，３０，７０）、（１０，３５，５５）、（１５，２９，５６）及び（０，２０，８０）の４点で囲まれる範囲に含まれる場合、当該一次線照射スポットに対応する鉱物はＳＦＣＡ−Ｉである。
（13’）ｘ＝ＳｉＯ２、ｙ＝ＣａＯ＋ＭｇＯ、ｚ＝Ｆｅ２Ｏ３＋Ａｌ２Ｏ３としたときのｘ−ｙ−ｚの擬三元系状態図において、質量比（ｘ，ｙ，ｚ）＝（０，３０，７０）、（１０，３５，５５）、（１５，２９，５６）及び（０，２０，８０）の４点で囲まれる範囲に含まれる場合、当該一次線照射スポットに対応する鉱物はＳＦＣＡ−Ｉである。
（式中、Ａｌ２Ｏ３、ＳｉＯ２、Ｆｅ２Ｏ３、ＣａＯ及びＭｇＯは、上記式（１）〜（５）の変換式で求めた各金属酸化物の質量割合を表す。また、<Ｆｅ>及び<Ｏ>は、先の元素分析によるＦｅ及びＯのそれぞれの質量割合を表す。更に、ＭＦｅ及びＭＯは、Ｆｅ及びＯのそれぞれの分子量を表す。）
【００３１】
ここで、判別式（６）と（６’）については、分析元素群の金属元素に対応した金属酸化物の存在割合がかなり少ないことを意味するものとして、すなわち、焼結鉱を構成する主要な鉱物が存在しないと考えられることから、気孔と判別する。
【００３２】
また、判別式（７）及び（８）について、それぞれの金属酸化物の存在割合が高い場合には、焼結鉱を得る上で焼結反応に利用されなかった脈石成分由来のアルミナ（Al2O3）及び石英（SiO2）と判別する。一方で、判別式（９）に該当する場合には、鉱物種としてラーナイト（Ca2SiO4）であると判別できるが、非晶質のシリケートスラグはラーナイトと同じ化学組成を有するため、判別式（９）での判別対象には、シリケートスラグの場合も含めるものとする。
【００３３】
また、判別式（10）及び（11）について、マグネタイトはスラグ成分を含み、ヘマタイトはスラグ成分を含まないことから、ＣａＯ及びＡｌ２Ｏ３の質量割合の合計が３％以上１０％以下であり、かつ、酸化物中の鉄（Fe）と酸素（O）のモル比が１．３以上の場合にはマグネタイトと判別し、ＣａＯ及びＡｌ２Ｏ３の質量割合の合計がこれを満たさずに、酸化物中の鉄（Fe）と酸素（O）のモル比が１．４以上の場合にはヘマタイトと判別する。
【００３４】
更に、判別式（12）と（12’）、及び、（13）と（13’）について、カルシウムフェライトは、Ａｌ2Ｏ3やＳｉＯ2のような脈石成分を固溶する多成分系の複合酸化物であることから、図１（ａ）に示したようなｘ−ｙ−ｚの擬三元系状態図を利用して判別する。ここで、上述したように、Ｍｇが含まれる場合でも、その量は微量であることから、判別式（12）と（12’）は共通のものを用いても差し支えない。判別式（13）と（13’）についても同様である。なお、図１（ａ）では、これらの判別式で特定する範囲を図示しており、図１（ｂ）では各点が示す位置の質量比を表にしてまとめている。また、図１の擬三元系状態図ではｙ＝ＣａＯ＋ＭｇＯとしているが、分析元素群としてＭｇを含めない場合にはｙ＝ＣａＯとなる。
【００３５】
これら鉱物種判別式による（６）〜（13）の適用順序について特に制限はなく、例えば、式の番号順に従って鉱物種を判別していくようにすればよいが、後述する図２、３のフローチャートに示されるように、鉱物種の主要な化学成分によって関連する判別式をいくつかのグループにまとめて、順次、鉱物種を判別していくようにしてもよい。
【００３６】
本発明における元素分析を行うにあたっては、特性Ｘ線を検出することができる分析方法であれば特に制限はないが、好ましくは、エネルギー分散型Ｘ線分析装置（EDS）や波長分散型Ｘ線分析装置（WDS）等の元素分析装置を用いるようにするのがよい。このうち、ＥＤＳは走査型電子顕微鏡（SEM）に取り付けられることから、ＳＥＭからの画像情報と併せて分析元素の情報を得ることができる。また、ＷＤＳは電子プローブマイクロアナライザ（EPMA）に取り付けられることから、同様に、ＥＰＭＡからの画像情報と併せて分析元素の情報が得られて、後述する焼結鉱の組織分析を行う上で好都合である。
【００３７】
＜焼結鉱組織画像の鉱物種に分けたマッピング＞
次に、本発明における焼結鉱の組織分析方法について、本発明では、ＳＥＭやＥＰＭＡ等の電子顕微鏡を用いて、焼結鉱の組織画像を取得する。このとき、好ましくは、樹脂に埋め込み研磨した焼結鉱の研磨面について組織画像を得るようにするのがよい。得られた組織画像について、上述した本発明の鉱物種判別方法に従い、ＳＥＭに取り付けられたＥＤＳやＥＰＭＡに取り付けられたＷＤＳ等により組織画像に対応させて分析元素群の元素分析を行うことで、焼結鉱の組織画像を鉱物種でマッピングすることができる。利用する組織画像については、反射電子像であってもよく、二次電子像であってもよいが、鉱物種ごとの違いがより鮮明に表されることから、好ましくは反射電子像を用いるのがよい。
【００３８】
また、焼結鉱の組織画像を鉱物種でマッピングする際には、組織画像内を所定の間隔で上下左右にスキャンするようにして一次線を照射し、特性Ｘ線から照射箇所の鉱物種を特定することでマッピングできる。好ましくは、先ず、組織画像を輝度が概ね同一の領域に区分処理し、次に、区分された領域の鉱物種を特性Ｘ線から特定することで、焼結鉱の組織画像を鉱物種でマッピングするのがよい。
【００３９】
すなわち、焼結鉱を構成する鉱物は、鉱物種に応じた輝度を有する。例えば、ヘマタイト、マグネタイト、カルシウムフェライトの順に輝度が低下し、組織画像内のヘマタイトの輝度が最も高く白色であり、マグネタイト、カルシウムフェライトの順に淡い灰色から濃い灰色に変わり、気孔が最も輝度が低く黒色となる。
【００４０】
そのため、先ずは、組織画像を、画素の輝度が概ね同一の領域に区分けする（領域区分処理）。すなわち、組織画像を形成する画素の輝度範囲が等しい領域で組織画像を複数に区分処理する。例えば、組織画像の画素の輝度が非連続的に変化する画素を特定し、それを境界線とすることで、この領域区分処理を実施することができる。また、前述したように、焼結鉱を構成する鉱物は鉱物種に応じた輝度を有することから、既知の情報を基に輝度範囲を設定した上で、領域区分処理を実施するようにしてもよい。これによって区分された輝度が概ね同一の領域（輝度領域）は、ひとつの鉱物種に対応した領域に分割される。
【００４１】
次いで、区分けされた輝度領域ごとに、それぞれの輝度領域のなかから少なくとも１点を選択する。そして、その点に対応する箇所の焼結鉱に一次線を照射して、上述した本発明の鉱物種判別方法に従って鉱物種の判別を行う。これにより、それぞれの輝度領域の鉱物種を特定する。これら一連の手順によって、焼結鉱の鉱物種でマッピングされた組織分析画像（マッピング像）を得ることができる。その際、輝度領域ごとに色を変えてカラー表示するなどして、鉱物種を判別する箇所の区別が付き易くなるようにしてもよい。
【００４２】
このような輝度に基づく領域区分処理やマッピングは、ＳＥＭやＥＰＭＡ等の電子顕微鏡やＥＤＳやＷＤＳ等に付属の分析ソフトウェアであったり、計算機や計算ソフトウェアを用いて行うことができる。市販されているものとして、具体的には、オーストラリア連邦科学産業研究機構（CSIRO）のＱＥＭＳＣＡＮ、ＦＥＩ社のＭＬＡ、Ｂｕｒｋｅｒ社のＡＭＩＣＳ、ＴＥＳＣＡＮのＴＩＭＡ、ＺｅｉｓｓのＭｉｎｅｒａｌｏｇｉｃ等を挙げることができる。
【００４３】
ここで、図２及び図３には、焼結鉱の組織画像を鉱物種でマッピングする際の手順がフローチャートで示されている。このうち、図２は、電子顕微鏡による焼結鉱の組織画像の全体で元素分析を行う場合の例を示している。例えば、樹脂埋め研磨した焼結鉱の研磨面のうち１０mm×１０mmの範囲を一次線のビーム径に相当する２０μmピッチで上下左右にスキャンしながら元素分析を行う場合、測定点は５００×５００点（合計250,000点）になることから、全ての分析が終わるまでにかなりの時間を要してしまう。一方で、図３は、得られた組織画像を領域区分処理した上で、元素分析を行う場合の例である。この場合には、区分けされた輝度領域の数に応じて元素分析を行うことができることから、図２の場合に比べて実用的であるとも言える。このように、組織画像を領域区分処理した上で、本発明の方法により鉱物種の判別を行うことで、組織画像をスキャンしながら鉱物種の判別を行う場合に比べて、短時間で効率良く組織分析画像を得ることができるようになる。
【００４４】
＜鉱物の各種評価＞
本発明においては、焼結鉱の組織画像を鉱物種でマッピングした結果に基づき、焼結鉱を構成する鉱物の鉱物種ごとの構成比率、鉱物種ごとの鉱物の粒径、及び、鉱物種ごとの鉱物の形状を評価することができ、これらを組み合わせて評価することもできる。すなわち、鉱物種でマッピングされた組織分析画像（マッピング像）において、輝度の高低で区画された各輝度領域の面積は、組織画像中の鉱物種の存在比を反映するため、組織画像を領域区分処理して鉱物種の判別を行うことで、鉱物種の構成比率を定量することもできる。また、このようにして得られた組織分析画像は、粉砕されたものではなく、焼結鉱を構成する状態のものであることから、鉱物種ごとの鉱物の粒径や形状等に関する情報を取得することもできる。
【００４５】
例えば、下記式（Ｉ）で表される円相当径（面積が等しい円の直径）Ｒを用いて、鉱物の粒径を評価するようにしてもよい。また、鉱物の形状は、下記式（II）で表される形状係数αを用いて評価するようにしてもよい。
Ｒ＝（Ａ／π）１／２  ・・・（Ｉ）
α＝Ｐ２／Ａ／４π  ・・・（II）
ここで、Ａは組織分析画像における鉱物の面積を表し、Ｐは鉱物の外周囲長を表し、πは円周率を表す。なお、鉱物粒子の円形度が１の時、式（II）の形状係数αは１となる。
【００４６】
上記式（II）の形状係数αを利用した鉱物の形状評価について、例えば、カルシウムフェライト（SFCA、SFCA-I）はその形態から針状と柱状に大別される。従来より、両者は幅の太さの違いから、観察者の目視により判定されてきた。なかでも、針状組織は比表面積が大きく、高炉内での被還元性に優れた組織であることが知られている。
そこで、針状と柱状の比表面積の違いに着目して、形状係数αを用いて両者を分類する。詳しくは、鉱物種がカルシウムフェライト（SFCA又はSFCA-I）である場合、形状係数αが１０以上であれば針状カルシウムフェライトであるとし、１０未満のであれば柱状カルシウムフェライトとして類別する。本発明によって、従来、熟練者の目視により判定されていた針状と柱状のカルシウムフェライトが自動的に類別判定することができるようになる。ちなみに、図４には、上記式（II）の形状係数αによる類別の例が示されている。これによれば、針状に判別されたカルシウムフェライトがＳＦＣＡ−１に対応し、柱状に判別されたカルシウムフェライトがＳＦＣＡに対応していることが分かる。なお、図４（ａ）は、ＳＥＭに付属のソフトウェアを用いて領域区分処理したものであり、図４（ｂ）は本発明の方法により鉱物種でマッピングした組織分析画像（マッピング像）である。図４（ｂ）の実物はカラー画像であり、緑：ヘマタイト、白：針状SFCA-I、青：柱状SFCA、黒：気孔、赤：石英、をそれぞれ示している。
【００４７】
また、ヘマタイトやマグネタイトはその形態から一次と二次に大別される。カルシウムフェライトと同様、従来より、両者は粒子の形状の違いから、観察者の目視により判定されてきた。このうち、一次ヘマタイトには骸晶状と呼ばれる直角の頂点が存在し、その粒径も１００〜５００μｍと二次ヘマタイトよりも大きい。一方、二次ヘマタイトは低温還元過程でき裂が生じやすく、高炉内での耐還元粉化性に劣る組織であることが知られている。これらの特徴はマグネタイトの場合でも同様である。
そこで、上記式（Ｉ）を利用して鉱物の粒径Ｒを評価すると共に、鉱物が直線的な形状を有するかどうかを判断することで、ヘマタイト及びマグネタイトをそれぞれ分類することができる。すなわち、鉱物の粒径Ｒが１００μｍ以上であり、かつ、鉱物粒子の外縁が５０μｍ以上の直線部分を少なくとも２つ有する場合には、二次ヘマタイトであるか又は二次マグネタイトであると判断することができ、それ以外の場合には、一次ヘマタイト又は一次マグネタイトに類別できる。なお、鉱物粒子外縁の直線の解析は、境界の１点から境界を追跡する場合に次の境界の方向により符号化する方法（チェーン符号化処理）により、次々に境界を追跡した方向が一定している、すなわち直線であると判定を行うことができる。詳しくは、参考文献１〔釜三夫、宮崎武志、伊藤薫、肥田行博、佐々木稔：CAMP-ISIJ,（1984）S80〕に記載の方法で実施することができる。
【実施例】
【００４８】
以下、図３のフローチャートで示す方法の実施例に基づいて、本発明について具体的に説明するが、本発明はこれらの内容に制限されるものではない。
【００４９】
石灰石等の副原料や鉄含有原料が異なって製造された焼結鉱のなかから、それぞれ縮分して、１２の焼結鉱試料（Case 1〜12）を用意し、次のようにして組織分析を行った。
先ず、焼結鉱試料について、常法に従ってそれぞれ樹脂埋め研磨した上で、走査型電子顕微鏡（SEM）により研磨面の組織画像を得た。その際、測定装置としては、日本電子社製JXA-8230のSEMと日本電子社製XM-86010(XCE)及びXM-86030(H)の分光器を使用し、測定条件としては、加速電圧：１５．０ｋＶ、照射電流：４．９７９×１０−８Ａ、ビーム径：２０．０μｍ（ビーム形状：円）、時間：５０．０ｍｓで連続スキャンを実施した。図５（ａ）には、得られた組織画像（反射電子像）のひとつが示されている。
【００５０】
次いで、得られた組織画像について、ＳＥＭに付属のソフトウェアを用いて領域区分処理を行った。図５（ｂ）は、上記焼結鉱試料のひとつの組織画像を領域区分処理した後の拡大画像である。なお、この図５（ｂ）は、実際には各輝度領域をカラーで表示したものである。
【００５１】
次に、上記のようにして区分けされた輝度領域ごとに、それぞれの輝度領域のなかから１点を選んで、その点に対応する焼結鉱試料の研磨面の箇所に電子線を照射し、得られる特性Ｘ線に基づく元素分析により、Ｆｅ、Ｃａ、Ｓｉ、Ａｌ、Ｍｇ及びＯからなる分析元素群の一次線照射スポットにおける各元素の質量割合を求めた。測定点は、領域区分された画像からソフトウェアにより決定した。その情報を上記ＳＥＭに送り、元素分析の情報を自動的に取得した。測定条件としては、ビーム径：２０．０μｍ（ビーム形状：円）、時間：５０．０ｍｓとした。表２には、上記焼結鉱試料のひとつについて、３箇所の一次線照射スポット（スポット1〜3）での分析元素群の各元素の質量割合が例として示されている。ここでは、分析元素群である各元素の総和を１００質量％として、それぞれの元素の質量割合を質量％で表している。
【００５２】
【表２】
2020091276.tif 000004
【００５３】
この元素分析で得られた結果について、先の式（１）〜（５）の変換式に基づいて、分析元素群のなかの金属元素に対応した金属酸化物の質量割合を求めた。表３には、表２で示したスポット１〜３の結果をもとにして金属酸化物の質量割合を求めた結果を示す。また、ｘ＝ＳｉＯ２、ｙ＝ＣａＯ＋ＭｇＯ、ｚ＝Ｆｅ２Ｏ３＋Ａｌ２Ｏ３としたときの質量比（ｘ，ｙ，ｚ）を併せて示す。
【００５４】
【表３】
2020091276.tif 000005
【００５５】
そして、得られた金属酸化物の質量割合の結果を利用して、先の式（６）〜（１３）の判別式に基づき、一次線照射スポットに対応する鉱物の鉱物種を判別した。具体的には、図３に示したフローチャートに従い、鉱物種を判別した。ここで、表２〜３に示したスポットの例で言えば、スポット１に対応する鉱物はヘマタイトであり、スポット２に対応する鉱物はＳＦＣＡ−Ｉであり、スポット３に対応する鉱物はラーナイト又はシリケートスラグであると判別される。このようにして、焼結鉱の鉱物種でマッピングされた組織分析画像を得ることができる。なお、表３中に記された各スポットの（ｘ，ｙ，ｚ）については、対応する座標の位置が図１の擬三元系状態図に示されており、三角の点（△）がスポット１の場合を表し、菱形の点（◇）がスポット２の場合を表し、四角の点（□）がスポット３の場合を表す。
【００５６】
また、図６には、上記で得られた組織分析画像をもとに、各焼結鉱試料を構成する鉱物種の構成比率を面積比で表したグラフが示されている。更に、図７には、同じく、上記で得られた組織分析画像をもとに、４つの鉱物種の鉱物粒径を求めた結果が示されている。ここで、図７の鉱物粒径を算出するにあたっては、画像解析で各鉱物相の面積を導出し、先の式（Ｉ）を利用して面積相当の粒子径（粒径Ｒ）にして求めており、観察倍率を上げることで焼結鉱中の微細な鉱物の形状やサイズの特定が可能になる。
【００５７】
この実施例によって求められた鉱物種の構成比率の結果について、従来法であるリートベルト解析での結果との比較を行った。図８〜１０には、これらを比較した結果が示されており、図８がヘマタイトの場合、図９がＳＦＣＡ−Ｉの場合、図１０がＳＦＣＡの場合の比較結果である。それぞれについて、縦軸は、上記の実施例で求めた鉱物種の構成比率であって、図６で示した組織分析画像をもとに、各焼結鉱試料での該当鉱物種の面積比（area%）をプロットしたものである。但し、リートベルト解析による結果と比較するために、上記で求めた図６の気孔率（pore）は差し引いて、残りの鉱物種での面積比を求めるようにした。一方の縦軸は、非特許文献１に記載の方法によって求めた焼結鉱試料中での該当鉱物種の質量割合（mass%）をプロットしたものである。すなわち、上記焼結鉱試料の一部をそれぞれ平均粒度が約１０μm程度になるまで粉砕し、Ｘ線回折（XRD）測定と化学組成分析を行った。そして、リートベルト解析により得られる各鉱物種の質量割合を求めた。
【００５８】
これら図８〜１０から分かるように、両者で求めた結果は概ね一致する。特に、本発明によれば、従来法のＸ線回折を用いた場合には求めることができない気孔の構成比率についても評価が可能である。これは、本発明による方法が、焼結鉱を構成する鉱物種の同定と共に、焼結鉱を形成した状態での鉱物形状に関する情報を取得することができるためである。
【図１】
2020091276.tif 000006
【図２】
2020091276.tif 000007
【図３】
2020091276.tif 000008
【図４】
2020091276.tif 000009
【図５】
2020091276.tif 000010
【図６】
2020091276.tif 000011
【図７】
2020091276.tif 000012
【図８】
2020091276.tif 000013
【図９】
2020091276.tif 000014
【図１０】
2020091276.tif 000015